(57)【要約】【課題】セメントボードを用いて得られる壁体の耐クラック性を向上させることができるセメントモルタル組成物を提供する。【解決手段】本発明のセメントモルタル組成物は、躯体に張り付けられたセメントボードの目地の処理および下地調整の一方または両方に用いられ、セメントと骨材と蟻酸カルシウムとを含有する。本発明のセメントモルタル組成物においては、収縮低減剤を含有することが好ましい。【選択図】なし【特許請求の範囲】
【請求項１】
躯体に張り付けられたセメントボードの目地の処理および下地調整の一方または両方に用いられるセメントモルタル組成物であって、
セメントと骨材と蟻酸カルシウムとを含有することを特徴とするセメントモルタル組成物。
【請求項２】
収縮低減剤を含有する請求項１に記載のセメントモルタル組成物。
【請求項３】
第１のセメントモルタル組成物１００質量部に対して１０〜４０質量部の水を混練して得た第１の混練物を、躯体に張り付けたセメントボードの目地に充填する工程と、
前記第１の混練物を充填した目地を塞ぐようにセメントボードに繊維テープを貼着する工程と、
セメントボード表面および繊維テープ表面に、第２のセメントモルタル組成物１００質量部に対して１０〜４０質量部の水を混練して得た第２の混練物を塗り付けて下地調整する工程とを有するセメントモルタル組成物の施工方法であって、
第１のセメントモルタル組成物および第２のセメントモルタル組成物の一方または両方が、請求項１または２に記載のセメントモルタル組成物であることを特徴とするセメントモルタル組成物の施工方法。
【請求項４】
請求項３に記載のセメントモルタル組成物の施工方法により作製された壁体。
【発明の詳細な説明】
【技術分野】
【０００１】
本発明は、セメントボードに施工されるセメントモルタル組成物およびその施工方法に関する。また、その施工方法によって作製された壁体に関する。
【背景技術】
【０００２】
内壁や外壁等の壁体にセメントボードを使用することがある。セメントボードとしては、１９８０年代初めに世界最大の石膏ボードメーカー、ＵＳＧ社（米国）により開発された、無機軽量骨材入りポルトランドセメントモルタルを芯材に、両面にガラス繊維ネットを埋め込んで補強した材料が知られている。
セメントボードは、１９９０年に国土交通省（旧建設省）が新素材、新材料の研究を推進するために設置した「総合技術開発プロジェクト」にて調べた結果、物性、防火性、耐水性、耐久性、施工性が優れていることが判明した。そして、セメントボードは、日本の気候風土や住環境に適した新材料であると結論付けられている。
【０００３】
セメントボードを用いた壁体は、木造や不燃の躯体にセメントボードを張り付け、セメントボード間の目地をセメントモルタルおよび繊維テープで処理し、全面にセメントモルタルを塗り付けて下地調整することにより作製される。このように作製された壁体は、塗り物からタイルや擬石などの貼り物まで各種仕上げ材と組み合わせることでき、しかも目地の少ない大壁にできる利点を有する。また、曲面加工や通気構法にも対応できる。
ここで、セメントモルタルとは、砂等の骨材とセメントと水を適当な割合で練り混ぜたものである（第二版 建築用語辞典 建築用語辞典 編集委員会 編、２版１刷、１９９５年４月１０日）。
【０００４】
セメントボードを用いて壁体を作製する際に使用するセメントモルタルとしては、下記のものが提案されている。
すなわち、特許文献１には、セメント１００質量部、無機系発泡骨材１０〜６０質量部、シリカフューム５〜２５質量部、繊維０．１〜１０質量部およびポリマー１〜２０質量部の範囲内に調整してなるセメントモルタルが提案されている。特許文献１に記載のセメントモルタルは、目地の不陸を容易に調整でき、目地補強用の繊維テープの埋め込みが可能で、ひびわれが起き難く、高温時にドライアウトを起こさないとされている。
特許文献２には、セメント１００質量部、無機系発泡骨材１０〜６０質量部、繊維０．１〜２０質量部およびポリマー１〜１０質量部の範囲に調整してなるセメントモルタルが提案されている。特許文献２に記載のセメントモルタルは、１回で厚塗りができるとされている。
特許文献３には、下地ボード表面若しくは接着剤層表面に外装タイルを張付施工して外装タイル面を構築する乾式タイル張付用のセメント系目地処理材であって、バインダとしてセメントと骨材としての砂とを含み、更にセメント１００質量部に対して蟻酸カルシウムを０．１〜２．０質量部、メチルセルロースを０．０４〜０．１５質量部含むものが提案されている。
しかし、特許文献３には、乾式タイル張施工用目地処理材をセメントボードの目地の処理あるいは下地調整に使用することは記載されていない。
【特許文献１】特開２０００−２９００５５号公報
【特許文献２】特開２００１−３９７５５号公報
【特許文献３】特許第３３５６６５６号公報
【発明の開示】
【発明が解決しようとする課題】
【０００５】
上記セメントボードを用いた壁体では、セメントボード内に発生させたマイクロクラックによって、セメントボード内部にて外部応力をある程度分散・吸収させ、目地およびセメントモルタル面への応力の集中・伝達を少なくして、クラック（ひび割れ）の発生を抑制している。
ところが、壁体の建築現場においては、躯体のひずみ等によりクラックが発生する場合もあるため、より一層の耐クラック性の向上が求められている。
しかし、特許文献１，２に記載のセメントモルタルは、この要求を満足させることはできなかった。
本発明は、セメントボードを用いて得られる壁体の耐クラック性を向上させることができるセメントモルタル組成物およびその施工方法を提供することを目的とする。さらには、セメントボードが用いられ、耐クラック性に優れた壁体を提供することを目的とする。
【課題を解決するための手段】
【０００６】
本発明は、以下の態様を包含する。
［１］  躯体に張り付けられたセメントボードの目地の処理および下地調整の一方または両方に用いられるセメントモルタル組成物であって、
セメントと骨材と蟻酸カルシウムとを含有することを特徴とするセメントモルタル組成物。
［２］  収縮低減剤を含有する［１］に記載のセメントモルタル組成物。
［３］  第１のセメントモルタル組成物１００質量部に対して１０〜４０質量部の水を混練して得た第１の混練物を、躯体に張り付けたセメントボードの目地に充填する工程と、
前記第１の混練物を充填した目地を塞ぐようにセメントボードに繊維テープを貼着する工程と、
セメントボード表面および繊維テープ表面に、第２のセメントモルタル組成物１００質量部に対して１０〜４０質量部の水を混練して得た第２の混練物を塗り付けて下地調整する工程とを有するセメントモルタル組成物の施工方法であって、
第１のセメントモルタル組成物および第２のセメントモルタル組成物の一方または両方が、［１］または［２］に記載のセメントモルタル組成物であることを特徴とするセメントモルタル組成物の施工方法。
［４］  ［３］に記載のセメントモルタル組成物の施工方法により作製された壁体。
【発明の効果】
【０００７】
本発明のセメントモルタル組成物をセメントボードの目地部の処理および下地調整材として使用することにより、セメントボードを用いた壁体の耐久性を向上させることができ、耐クラック性を向上させることができる。
本発明のセメントモルタル組成物の施工方法によれば、セメントボードを用いた壁体の耐クラック性を向上させることができる。
本発明の壁体は、耐クラック性に優れる。
【発明を実施するための最良の形態】
【０００８】
（セメントモルタル組成物）
本発明のセメントモルタル組成物は、躯体に張り付けられたセメントボードの目地部の処理および下地調整の一方または両方に用いられるセメントモルタル組成物であって、セメントと骨材と蟻酸カルシウムとを必須成分として含有し、収縮低減剤、分散剤、樹脂、増粘剤、混和材、繊維、その他の添加剤等を任意成分として含有するものである。
【０００９】
［セメント］
セメントとしては、例えば、普通ポルトランドセメント、早強ポルトランドセメント、中庸熱ポルトランドセメント、高炉セメント、シリカセメント、フライアッシュセメント、アルミナセメント、ジェットセメントなどの各種セメントが挙げられる。
【００１０】
［骨材］
骨材としては、例えば、珪砂、山砂、川砂、海砂、パーライト等の軽量骨材などが挙げられる。
骨材の含有量は、強度が高くなるという観点からは、少ないことが好ましく、収縮が小さくなるという観点からは、多いことが好ましい。
これらのことから、具体的な骨材の含有量としては、セメント１００質量部に対して、下限値は２０質量部以上が好ましく、４０質量部以上がより好ましく、７０質量部以上が特に好ましい。また、上限値は３００質量部以下が好ましく、２２０質量部以下がより好ましく、１７０質量部以下が特に好ましい。
骨材としては、珪砂が好ましい。またその大きさは、ボードの目地に入りやすくするという観点から、珪砂６号の大きさ以下が好ましく、珪砂７号の大きさ以下がより好ましい。
【００１１】
［蟻酸カルシウム］
蟻酸カルシウム（（ＨＣＯＯ）２Ｃａ）の形態は、混合の観点から粉末であることが好ましい。
蟻酸カルシウムの含有量は、セメント１００質量部に対して、下限値は０．１質量部以上が好ましく、０．５質量部以上がより好ましく、１質量部以上が特に好ましい。また上限値は、８質量部以下が好ましく、６質量部以下がより好ましく、４質量部以下が特に好ましい。
蟻酸カルシウムの含有量が０．１質量部以下であると、耐久性を向上させることが困難になる傾向にあり、８質量部を超えると、含有量に対する性能向上の程度が低くなる傾向にある。
【００１２】
［収縮低減剤］
収縮低減剤としては、例えば、グリコールエーテル類（例えば、プロピレングリコールエーテル類等）、低級アルコールのアルキレンオキシド付加物、ポリエーテル類、等が挙げられる。
収縮低減剤の配合量は、収縮が抑えられるという観点では、多いほうが好ましいが、強度発現が遅くなる、強度が弱くなるという観点では少ない方が好ましい。
これらのことから、具体的な収縮低減材の配合量は、セメント１００質量部に対して、下限値は０．２質量部以上が好ましく、０．５質量部以上がより好ましく、１質量部以上が特に好ましい。上限値は６質量部以下が好ましく、４質量部以下がより好ましい。
【００１３】
［分散剤］
分散剤としては、例えば、ポリカルボン酸塩、メラミンホルマリン縮合物スルホン酸塩、リグニンスルホン酸塩、β−ナフタレンスルホン酸アルデヒド縮合物、ポリアルキルアリルスルホン酸塩、アルキルナフタリンスルホン酸塩、アルキルナフタレンスルホン酸ホルマリン縮合物塩などが挙げられる。これらは一種を単独で用いてもよいし、二種以上を組み合わせて用いてもよい。なお、上記化合物の塩の種類はナトリウム、カリウム、カルシウムなどである。
上記分散剤の中でも、耐久性がより高くなることから、ポリカルボン酸の塩が好ましく、ポリカルボン酸のナトリウム塩がより好ましい。
【００１４】
分散剤の配合量は、耐久性を向上できるという観点では、多いほうが好ましいが、硬化遅延、作業性低下という観点では、少ない方が好ましい。
これらのことから、具体的な分散剤の配合量は、セメント１００質量部に対して、下限値は０．０５質量部以上が好ましく、０．１質量部以上がより好ましい。上限値は２．０質量部以下が好ましく、１質量部以下がより好ましい。
【００１５】
［樹脂］
樹脂としては、例えば、酢酸ビニル重合物、エチレン・酢酸ビニル共重合物、酢酸ビニル・バーサチック酸ビニル共重合物、酢酸ビニル・アクリル共重合物、酢酸ビニル・バーサチック酸ビニル・アクリル系共重合物、酢酸ビニル・バーサチック酸ビニル・ラウリル酸ビニル系共重合物、エチレン・酢酸ビニル・塩化ビニル共重合物、アクリル（共）重合物（メチルメタクリレートとアクリル酸アルキルエステルの共重合物等）、スチレン・アクリル共重合物、スチレン・ブタジエン系共重合物等が挙げられる。これら樹脂は一種を単独で用いてもよいし、二種以上を組み合わせて用いてもよい。
上記樹脂の中でも、エチレン酢酸ビニル共重合物、アクリル（共）重合物（メチルメタクリレートとアクリル酸アルキルエステルの共重合物等）が好ましい。
また、樹脂の形態は、エマルションでも、再乳化型の粉末でもかまわないが、施工現場での一定の品質を維持するために、粉末のみのセメントモルタルを使用するという観点から、再乳化型の粉末が好ましい。
【００１６】
樹脂の含有量は、付着強度が高くなり、吸水量を容易に調整できることから、セメント１００質量部に対して、下限値は、樹脂固形分として１質量部以上が好ましく、２質量部以上がより好ましく、３質量部以上が特に好ましい。コテ抑えがし易く、粘度の上昇を抑制できてベタつきにくくなるため作業性の低下が防止され、しかもセメントモルタルの強度低下を抑制できることから、上限値は、樹脂固形分として２０質量部以下が好ましく、１０質量部以下がより好ましく、７質量部以下が特に好ましい。
【００１７】
［増粘剤］
本発明のセメントモルタル組成物は、増粘剤を含有することが好ましい。本発明のセメントモルタル組成物が増粘剤を含有すれば、作業性、接着性および保水性を向上させることができる。
増粘剤としては、例えば、メチルセルロース、エチルセルロース、ヒドロキシプロピルメチルセルロース、ヒドロキシエチルメチルセルロース、ヒドロキシメチルセルロース、ヒドロキシエチルセルロース、エチルヒドロキシメチルセルロース、エチルヒドロキシエチルセルロース、カルボキシメチルセルロースなどのセルロースエーテル類、ポリアクリルアミド、ポリエチレンオキサイド、ポリビニルアルコール、カゼイン、変性ポリサッカライド、ヒドロキシプロピルグアガム誘導体、グアガム誘導体などの各種の水溶性高分子が挙げられる。これら増粘剤は、一種を単独で使用してもよいし、二種以上を組み合わせて用いてもよい。
上記増粘剤の中でも、ヒドロキシプロピルメチルセルロースが好ましい。
【００１８】
増粘剤の含有量は、下限値で０．０５質量部以上が好ましく、０．１質量部以上がより好ましく、０．１５質量部以上が特に好ましい。上限値で１質量部以下が好ましく、０．７質量部以下がより好ましく、０．５質量部以下が特に好ましい。配合量が少ないと、作業性、接着性、保水性等の効果が認められなくなる点で好ましくなく、配合量が多いとべたつきが大きくなり、作業性が悪化することや、使用水量が多くなるために、セメントモルタルの強度が低下するという観点で好ましくない。
【００１９】
［混和材］
本発明のセメントモルタル組成物には、作業性改善や、高強度化等の観点から、混和材を配合してもかまわない。混和材としては、フライアッシュ、高炉スラグ、シリカフューム、石灰微粉末等の無機混和材が挙げられる。
【００２０】
［繊維］
本発明のセメントモルタル組成物には、繊維を配合してもよい。繊維としては、例えば、耐アルカリガラス繊維、炭素繊維、スチールファイバなどの無機繊維、ビニロン繊維、ナイロン繊維、オレフィン繊維（ポリエチレン繊維、ポリプロピレン繊維等）などの有機繊維が挙げられる。これら繊維は一種を単独で用いてもよいし、二種以上を組み合わせて用いてもよい。
【００２１】
［その他の添加剤］
その他の添加剤としては、例えば、凝結調整剤、膨張材、消泡剤、防凍剤、耐久性向上剤などが挙げられる。
凝結調整剤は、硬化時間や作業できる時間を調整する機能を有するものである。具体的には、アルミン酸ソーダ、炭酸ソーダ、珪酸ソーダ、アルミン酸カルシウム類、カルシウムサルホアルミネート、硫酸カリウム、硫酸アルミニウム等の硬化促進剤、また、クエン酸、クエン酸三ソーダ、糖類、乳酸、アルコール類等の硬化遅延剤等を用いることができる。
膨張材としては、カルシウムサルホアルミネート系や石灰系が挙げられる。
消泡剤としては、低級アルコール系、有機極性化学物系、鉱物油系、シリコーン系等が挙げられる。
【００２２】
［セメントモルタル組成物の作用効果］
蟻酸カルシウムを含有する本発明のセメントモルタル組成物をセメントボードの目地の処理および下地調整の一方または両方として使用することにより、セメントボードを用いて得られる壁体の耐クラック性が向上する。その結果、建築物の内壁または外壁である壁体の耐久性が向上する。
特に、本発明のセメントモルタル組成物を目地処理材として使用することで、得られる壁体の耐クラック性を著しく向上させることができる。
また、本発明のセメントモルタル組成物は、下地調整材としても好適に使用することができる。
【００２３】
（セメントモルタルの施工方法および壁体）
本発明のセメントモルタルの施工方法は、第１のセメントモルタル組成物および水の第１の混練物を、躯体に張り付けたセメントボードの目地に充填する工程（以下、充填工程という。）と、前記第１の混練物を充填した目地を塞ぐようにセメントボードに繊維テープを貼着する工程（以下、貼着工程という。）と、セメントボード表面および繊維テープ表面に、第２のセメントモルタル組成物および水を含む第２の混練物を塗り付けて下地調整する工程（以下、下地調整工程という。）とを有する方法である。
本発明の施工方法における第１のセメントモルタル組成物および第２のセメントモルタル組成物の両方または一方は、上述した本発明のセメントモルタル組成物である。特に、耐クラック性がより向上することから、第１のセメントモルタル組成物に上記セメントモルタル組成物を用いることが好ましい。
【００２４】
［充填工程］
充填工程で使用する第１の混練物は、第１のセメントモルタル組成物に水を添加し、混練することにより得る。
その際の水の量は、混練物を容易に均一にでき、しかも粘度を小さくして作業性が向上することから、第１のセメントモルタル組成物１００質量部に対して、下限値は１０質量部以上が好ましく、１５質量部以上がより好ましい。収縮を小さくできると共に強度低下を防止できることから、上限値は４０質量部以下が好ましく、３０質量部以下がより好ましい。
混練物を得る際の混練では、例えば、ハンドミキサー、タライミキサー等のミキサー類を用いてもよいし、煉瓦コテ、練りスコ等のいわゆる手練りで混練してもよい。
混練の際のセメントモルタル組成物と水との混練の程度は、均一に分散されて充分にセメントモルタル組成物が水に馴染んでいればよいが、粉末状のポリマーを使用した場合は２〜３分間混練することが好ましい。
【００２５】
上記混練物を目地に充填する方法としては、例えば、コテやヘラなどを用いる方法、シーリング・コーキング用のガンを使用する方法、ケーキの生クリーム絞りのような先端に穴を開けた樹脂製の袋から押し出して詰める方法などが挙げられる。
混練物の充填においては、圧縮力を隣接するセメントボードにより伝達し、耐クラック性をより向上させるためには、混練物を目地に隙間なく充填することが好ましい。
ここで、混練物を充填する目地は、２枚以上のセメントボードを躯体に張り付けた際に生じる継ぎ目部分のことである。目地の間隔は、第１のセメントモルタル組成物を充填しやすい点では、２〜３ｍｍが好ましい。
【００２６】
目地を形成するセメントボードとしては、例えば、水硬性を有するセメントに骨材、必要に応じて各種添加材を添加したものを水と混練し、硬化させ、繊維ネットを埋め込み補強したものを板状に成形したものが挙げられる。
セメントボードの中でも、無機軽量骨材入りポルトランドセメントモルタルを芯材に、両面にガラス繊維ネットを埋め込んで補強したものが好ましい。このようなセメントボードの製品例としては、例えば、ＭＲＣデラクリート（株）が販売するデラクリート  セメントボードが挙げられる。
【００２７】
セメントボードが張り付けられる躯体としては、木材が使用されて作製された木製躯体（例えば、軸組み工法、枠組み工法により作製された外壁用躯体）、鉄骨が使用されて作製された不燃躯体が挙げられる。
木製躯体および不燃躯体のいずれにおいても、建物の耐久性の面から、通気胴縁を使用してセメントボードを張り付けることが好ましい。
本発明のセメントモルタル組成物は、特に目地の部分に使用した場合にクラックの発生抑制に対し、高い効果を発揮する。
【００２８】
［貼着工程］
貼着工程で用いる繊維テープは、繊維をテープ状の形状にしたものである。繊維テープの中でも、繊維がネット状になったものが、セメントモルタル組成物によりセメントボードを一体化し易いという観点から好ましい。
貼着工程における繊維テープのセメントボードへの貼着では、接着成分として本発明のセメントモルタル組成物を使用してもよいし、繊維テープに糊を塗布してもよい。また、繊維テープとして糊付きのものを使用しても構わない。
【００２９】
繊維テープを構成する繊維としては、耐アルカリガラス繊維、炭素繊維、ビニロン繊維、オレフィン繊維（ポリエチレン繊維、ポリプロピレン繊維等）等が挙げられる。繊維テープの中でも、伸び、強度の観点から、耐アルカリガラス繊維を使用することが好ましい。
耐アルカリガラス繊維を用いた繊維テープの製品例として、ＭＲＣデラクリート（株）が販売するデラクリート  ガラス繊維テープ（耐アルカリ性ガラス繊維メッシュテープ）が挙げられる。
【００３０】
［下地調整工程］
下地調整とは、平坦化する処理、吸水性を均一化する処理のことである。
下地調整工程で使用する第２の混練物は、第２のセメントモルタル組成物に水を添加し、混練することにより得る。その際の水の量は、混練物を容易に均一にでき、しかも粘度を小さくして作業性が向上することから、第２のセメントモルタル組成物１００質量部に対して下限値は１０質量部以上が好ましく、１５質量部以上がより好ましい。収縮を小さくできると共に強度低下を防止できることから、上限値は４０質量部以下が好ましく、３０質量部以下がより好ましい。
【００３１】
第２の混練物をセメントボード表面および繊維テープ表面に塗り付ける方法としては、例えば、コテやヘラなどを用いる方法、吹き付け機等で吹き付ける方法などが挙げられる。これらの方法の中でも、セメントボードと繊維テープとの段差を容易になくすことができることから、コテを用いる方法が好ましい。
また、第２の混練物の塗り付けでは、コテでしごくことが好ましい。
第２の混練物を塗り付ける厚みは０．５〜６ｍｍが好ましい。塗り付ける厚さを０．５ｍｍ以上にすれば、セメントボードと繊維テープとの段差を容易になくすことができ、６ｍｍ以下にすれば、容易に塗り付けることができる。
【００３２】
下地調整の際には、耐クラック性がより向上するため、第２の混練物を塗り付けるセメントボード表面および繊維テープの表面の前面に、ネット繊維をあらかじめ配置しておくことが好ましい。ネット繊維の製品例としては、ＭＲＣデラクリート（株）が販売するデラクリート  スタンダードメッシュ（耐アルカリ性ガラス繊維メッシュネット）が挙げられる。
【００３３】
［その他の工程］
本発明の施工方法では、外観や耐久性をより向上させるために、下地調整工程後に、塗料の塗布やタイルの張り付け等の仕上げをすることが好ましい。その際、クラック抑制の面から、塗料としては樹脂の弾性が高いものが好ましく、塗膜の厚くすることが好ましい。また、タイルの張り付けに際しては、弾性が高い有機接着剤を使用することが好ましい。
【００３４】
［セメントモルタル組成物の施工方法の作用効果］
以上のセメントモルタル組成物の施工方法によって壁体が作製される。上記のセメントモルタル組成物の施工方法では、上述した本発明のセメントモルタル組成物を用いるため、セメントボードを用いて得られる壁体の耐クラック性を向上させて、耐久性を高めることができる。このような壁体では、躯体にひずみが生じても、クラックが発生しにくい。
【実施例】
【００３５】
以下に、本発明を実施例および比較例により具体的に説明するが、本発明は以下の実施例に限定されるものではない。
【００３６】
（実施例１）
普通ポルトランドセメント、珪砂６号、フライアッシュ（II種）、再乳化型粉末樹脂（Ｖｉｎｎａｐａｓ  ＲＥ５２４Ｚ）、ヒドロキシプロピルメチルセルロース、耐アルカリガラス繊維（６ｍｍ）、ポリカルボン酸系分散剤（ポリティー  ＭＸ−３００）、収縮低減剤（太平洋テトラガードＰＷ、低級アルコールのアルキレンオキシド付加物）、蟻酸カルシウムを、表１に示す量で配合してセメントモルタル組成物（Ａ）を調製した。
このセメントモルタル組成物（Ａ）に、粉体に対して１８質量部の水を加えてＪＩＳ Ｒ ５２０１に規定されるモルタルミキサーを用い、３分３０秒間混練して、混練物を得た。
【００３７】
【表１】
2009263195.tif 000002
【００３８】
得られた混練物を、図１および図２に示すような、Ｃ型鋼１１ａとアルミニウム板１１ｂで作製した躯体である鉄骨下地１１（縦；３００ｍｍ、横；４００ｍｍ）にスクリュー１２によって張り付けたセメントボード１３，１３（デラクリート  セメントボード）によって形成された目地１４（目地間隔；２ｍｍ）に充填した。この際、目地の奥部分半分にバッカーを充填し、ボードの厚みの上部半分だけに前記混練物を充填するようにした。
次いで、図３に示すように、混練物を充填した目地１４を塞ぐように、横幅１０２ｍｍのガラス繊維テープ１５（デラクリート  ガラス繊維テープ）を、ガラス繊維テープ１５の横幅の中心が目地１４に位置するようにセメントボード１３，１３に貼着し、２０℃、相対湿度６０％で１日間養生した。
【００３９】
次に、普通ポルトランドセメント１００質量部、珪砂６号１００質量部、シリカフューム（ＳＩＬＩＣＡ ＦＵＭＥ ＵＤ  比表面積  １８〜２０ｍ２／ｇ）２質量部、再乳化型粉末樹脂（Ｖｉｎｎａｐａｓ  ＲＥ−５２４Ｚ）６質量部、ヒドロキシプロピルメチルセルロース０．２質量部、耐アルカリガラス繊維（６ｍｍ）０．７質量部からなるセメントモルタル組成物を調製した。
このセメントモルタル組成物に、粉体に対して１９質量部の水を加えてＪＩＳ Ｒ ５２０１に規定されるモルタルミキサーを用い、３分３０秒間混練して、混練物を得た。
得られた混練物を、上記躯体に張り付けたセメントボード１３，１３の表面およびガラス繊維テープ１５の表面に、３ｍｍの塗布厚になるようにコテで塗り付けて下地調整をした。
【００４０】
これにより得た試験体を、温度２０℃、相対湿度６０質量％で７日間養生した後、試験体ボードの中央部（目地の上）に、高さ３０ｃｍから１ｋｇの鉄球を落下させ、１０回ごとに目地部クラックの発生状況を確認した。このようにして、クラックが発生した際の鉄球の落下回数を記録した。その結果を表２に示す。なお、クラックが発生した際の鉄球の落下回数が多いほど程、耐クラック性に優れる。
【００４１】
【表２】
2009263195.tif 000003
【００４２】
（比較例１）
目地部分に使用したセメントモルタル組成物（Ａ）に蟻酸カルシウムを含有させなかったこと以外は実施例１と同様にして試験体を得て、クラックの発生状況を調べた。その結果を表２に示す。
【００４３】
蟻酸カルシウムを含有するセメントモルタル組成物を目地の処理に使用した実施例１、実施例２では、鉄球の落下回数１００回でもクラックは発生せず、ボードが破壊された。
これに対し、蟻酸カルシウムを含有しなかったセメントモルタル組成物を目地の処理に使用した比較例１では、鉄球の落下回数２０回でクラックが発生した。
これらの結果より、セメントモルタル組成物が蟻酸カルシウムを含有することにより、耐クラック性が大幅に向上することが判明した。この効果は特に目地処理材として使用した場合に顕著であることを確認した。
【図面の簡単な説明】
【００４４】
【図１】実施例および比較例において使用した、躯体である鉄骨下地に張り付けたセメントボードを示す正面図である。
【図２】図１の、鉄骨下地に張り付けたセメントボードの側面図である。
【図３】図１に示すセメントボードにガラス繊維テープを貼着した態様を示す正面図である。
【符号の説明】
【００４５】
１１  鉄骨下地（躯体）
１１ａ  Ｃ型鋼
１１ｂ  アルミニウム板
１２  スクリュー
１３  セメントボード
１４  目地
１５  ガラス繊維テープ（繊維テープ）
【図１】
2009263195.tif 000004
【図２】
2009263195.tif 000005
【図３】
2009263195.tif 000006